냉각 중 에 이르 게 되 는 중간 온도 가 실질 적 으로 800 ℃ 미만 일 경우 특히 대기 온도 의 범위 이 거나 그 보다 약간 높 을 경우 , 전술 한 이유 에 의해 스트립 을 충분히 급속히 재 가열 하 여 열연 하 여야 한다 . 따라서 , 본 발명 에서 는 , 낮 은 중간 온도 부 터 시작 하 여 , 전형 적 으로 700 ℃ ~ 800 ℃ 인 특정 열연 온도 까지 스트립 을 200 초 이내 특히 100 초 이내 에 재 가열 하 여야 한다 . 800 ℃ 까지 의 가열 이 너무 느리 면 , 바람직 하 지 않 은 탄화물 이 석출 할 수 있 다 . 이러 한 현상 에 의해 과포화 가 조속히 감소 하 고 그 에 따라 오스테나이트 립 의 밀도 가 실질 적 으로 감소 하 며 , 그 결과 본 발명 에서 목표 로 하 는 결정립 미세화 가 달성 되 지 않 는다 .